(57)【特許請求の範囲】
【請求項１】
画像を形成する装置であって、
重合体を組み込んだ１つ以上の光熱学的要素を含むトナー画像をその上に含む画像受取部であって、前記重合体は光学的に透明であって前記１つ以上の光熱学的要素の吸収範囲内で、１０％〜１００％までの透明度を有する、画像受取部と、
前記画像受取部から画像受取基材に前記トナー画像を転写する中間転写部と、
前記１つ以上の光熱学的要素を含む前記トナー画像に近接して、前記１つ以上の光熱学的要素を光学的に誘導して、前記画像受取基材の上の前記トナー画像を加熱するよう設定された１つ以上の光源と、を含み、
前記１つ以上の光熱学的要素は、グラフェン、金属ナノシェル、及びそれらの組合せからなる群から選択される、装置。
【請求項２】
前記装置が定着サブシステムを含まず、前記１つ以上の光源により、前記トナー画像が前記画像受取基材の上に溶解され固定される、請求項１に記載の装置。
【請求項３】
前記１つ以上の光源は、０．１Ｗ／ｃｍ２〜５０Ｗ／ｃｍ２の範囲の出力を有する、請求項２に記載の装置。
【請求項４】
前記１つ以上の光源により加熱された、前記トナー画像を、前記画像受取基材の上で、溶解し、固定させる定着サブシステムをさらに含む請求項１に記載の装置。
【請求項５】
前記１つ以上の光源は、０．０１Ｗ／ｃｍ２〜１０Ｗ／ｃｍ２の範囲の出力を有する、請求項４に記載の装置。
【請求項６】
前記１つ以上の光熱学的要素は前記重合体に対して０．１％〜６０％の範囲の量で存在している、請求項１に記載の装置。
【請求項７】
前記１つ以上の光熱学的要素に、少なくとも部分的に前記１つ以上の光源により供給される光信号が照射される、請求項１に記載の装置。
【請求項８】
前記重合体は、ポリカーボネート、ポリアミド、ポリエステル、ポリウレタン、ポリエチレン、ポリオレフィン、ラテックスポリマー、又はそれらの混合物のうちの少なくとも１つを含む、請求項１に記載の装置。
【請求項９】
前記光学的に透明な重合体は、ポリカーボネート、ＰＥＴ、ＰＭＭＡ、ナノ複合重合体、又は、ポリチオフェンとポリアニリンとその派生物を含む導電性重合体のうちの少なくとも１つを含む、請求項１に記載の装置。
【請求項１０】
それぞれの前記１つ以上の光源には、ＵＶランプ、キセノンランプ、ハロゲンランプ、レーザアレイ、発光ダイオードアレイ、又は有機発光ダイオードアレイのうちの少なくとも１つ以上が含まれる、請求項１に記載の装置。
【請求項１１】
それぞれの前記１つ以上の光熱学的要素は１ｎｍ〜５００ｎｍの平均粒子サイズの範囲を有するナノ粒子を有する、請求項１に記載の装置。
【請求項１２】
画像を形成する方法であって、
１つ以上の光熱学的要素をトナー配合に組み込んで、光熱学的トナーを形成するステップであって、前記１つ以上の光熱学的要素は、グラフェン、金属ナノシェル、及びそれらの組合せからなる群から選択される、ステップと、
前記光熱学的トナーを画像受取部の上に塗布して、トナー画像を形成するステップと、
画像受取部から画像受取基材に前記トナー画像を転写するステップと、
前記トナー画像内の１つ以上の光熱学的要素に光信号を照射して、熱を生成して、前記画像受取基材の上に前記トナー画像を固定させるステップと、を含み、
前記１つ以上の光熱学的要素に光信号を照射することで、前記光熱学的要素は５０℃〜１５００℃の範囲の温度に達する、方法。
【請求項１３】
前記光信号は０．１Ｗ／ｃｍ２〜５０Ｗ／ｃｍ２の範囲の出力を有する１つ以上の光源により供給される、請求項１２に記載の方法。
【請求項１４】
画像を形成する方法であって、
トナー画像を画像受取部の上に塗布するステップであって、前記トナー画像はカーボンナノチューブ、グラフェン、金属ナノシェル、金属ナノ構造物、及びそれらの組合せからなる群から選択される１つ以上の光熱学的要素を含む、ステップと、
前記画像受取部から画像受取基材に前記トナー画像を転写するステップと、
前記トナー画像内の前記１つ以上の光熱学的要素に光信号を照射して、前記画像受取基材の上の前記トナー画像を加熱するステップと、
定着部と圧力部とにより形成された接触アーク内に前記画像受取基材を通過させて、前記画像受取基材の上に前記トナー画像を固定させるステップと、を含み、
前記１つ以上の光熱学的要素に光信号を照射することで、前記光熱学的要素は５０℃〜１５００℃の範囲の温度に達する、方法。
【請求項１５】
前記定着部及び前記圧力部により、１１０ｏＦ〜４５０ｏＦの範囲の温度で前記トナー画像を溶解させるステップをさらに含む請求項１４に記載の方法。
【請求項１６】
前記定着部及び前記圧力部により、２０Ｐｓｉ〜１３０Ｐｓｉの範囲の圧力で前記トナー画像を定着するステップをさらに含む請求項１４に記載の方法。
【請求項１７】
前記光信号が０．０１Ｗ／ｃｍ２〜１０Ｗ／ｃｍ２の範囲の出力を有する１つ以上の光源により供給される、請求項１４に記載の方法。
【請求項１８】
前記１つ以上の光熱学的要素はカーボンナノチューブを含む請求項１４に記載の方法。
【発明の詳細な説明】
【技術分野】
【０００１】
本発明は、光熱学的要素を含むトナーに関する効率的な融解及び固定に関する。
【背景技術】
【０００２】
一般的な静電写真式再生装置では、複写される元の光画像を静電潜像の形で画像受取部の上に記録することができ、続いて一般にはトナーと呼ばれる検電熱可塑性樹脂粒子を塗布することにより、この潜像を可視化することができる。
【０００３】
図１には、従来の画像形成装置が示され、この画像形成装置では、感光部、即ち感光体等の画像受取部１１０の表面が帯電器１１２により帯電され得、この帯電器１１２に電源１１１により、電圧を供給することができる。次いで、画像受取部１１０の画像に関して、光学システム、即ち画像入力装置１１３から光を照射して、画像受取部の上に静電潜像を形成する。一般に、現像ステーション１１４からの現像混合剤を塗布することで、静電潜像を現像することができる。磁気ブラシ、パウダークラウド、又はその他の現像処理により現像を行うことができる。
【０００４】
トナー粒子を画像受取部１１０の表面に塗布した後、圧力転写又は静電転写であり得る転写手段１２５により、これらのトナー粒子をコピーシート等の画像受取基材１１６に転写することができる。あるいは、現像された画像を中間転写部に転写し、続いて、コピーシートに転写することができる。トナー画像の転写完了後、画像受取基材１１６は、定着部１２０及び圧力部１２１を含む定着サブシステム１１９に進み、画像受取基材１１６を定着部１２０と圧力部１２１との間を通過させることにより、トナー画像を画像受取基材１１６に定着させ、これにより恒久的な画像を形成することができる。転写後、画像受取部１１０は、クリーニングステーション１１７に進み、ブレード１２２、ブラシ、又はその他のクリーニング装置により、画像受取部１１０に残った全てのトナーを、その画像受取部１１０から取り除くことができる。
【０００５】
しかし、接触式の定着サブシステムのエネルギ効率は低く、これにより問題が発生する（図１の１１９を参照されたい）。ほとんどの静電プリンタでは、装置の全エネルギの５０％以上が定着器により消費され、定着工程では定着エネルギの１０％未満しか消費されない。これは、トナーを溶解するために必要な熱が、定着部／圧力部から伝わらず、トナー材料は積極的に加熱することができないためである。定着システムに関して、エネルギは、動作中及び待機中に用紙を温め、定着部／圧力部を加熱することに消費されてしまう。さらに、定着部からトナー画像を効率よく剥がすために、隔離剤が塗布されるとき、従来の用いられている高温度と高圧力のもとでは、化学反応がトナー材料と隔離剤の間でしばしば発生する。これにより、エネルギ効率が低下し、印刷の欠陥が発生し、定着部の耐用期間が制限される。
【０００６】
従来の非接触式定着システムには、ラジアント定着システム及びフラッシュ定着システムが含まれる。しかし、それても問題を抱えている、ラジアント定着システムでは、用紙を引火点まで加熱できてしまい、冷却するのに時間がかかり、安全性が懸念され、エネルギ効率が低下し、かつ温度制御に対して過敏になり過ぎる。フラッシュ定着システムでは、用紙をほとんど加熱せず、低い電力しか必要としない。しかし、パルスヒータはコストがかかる。さらに、加熱は、トナーの吸収性に大きく依存している。例えば、黒のトナーはカラートナーよりもかなり効率的に加熱される。したがって、異なる顔料を均等に加熱するためにトナー配合を調整する必要がある。
【発明の概要】
【発明が解決しようとする課題】
【０００７】
したがって、速くて、安全で、コストがかからず、エネルギ効率がよく、且つ色による配合の調整をほとんど必要としない、効率の良い定着を行う装置及び方法が依然として必要である。
【課題を解決するための手段】
【０００８】
種々の実施形態によって、画像を形成する装置を提供する。この画像を形成する装置は、その上に塗布されたトナー画像を含む画像受取部を含み、このトナー画像は、重合体と組み込まれた１つ以上の光熱学的要素を含む。この画像形成装置は、画像受取部から画像受取基材にトナー画像を転写する中間転写部と、１つ以上の光熱学的要素を含むトナー画像に近接して、１つ以上の光熱学的要素を光学的に誘導して、画像受取基材の上のトナー画像を加熱するよう設定された１つ以上の光源と、をさらに含む。
【０００９】
種々の異なる実施形態によって、画像を形成する方法を提供する。この方法は、１つ以上の光熱学的要素をトナー配合に組み込んで、光熱学的トナーを形成するステップと、光熱学的トナーを画像受取部の上に塗布してトナー画像を形成するステップと、を含むことができる。この方法は、画像受取部から画像受取基材にトナー画像を転写するステップと、トナー画像内の１つ以上の光熱学的要素に光信号を照射して、熱を生成してトナー画像を画像受取基材の上に固定させるステップと、さらに含むことができる。
【００１０】
種々の異なる実施形態によって、画像を形成するその他の方法を提供する。この方法は、画像受取部の上に１つ以上の光熱学的要素を含むトナー画像を塗布するステップと、画像受取部から画像受取基材にトナー画像を転写するステップと、を含むことができる。この方法は、トナー画像内の１つ以上の光熱学的要素に光信号に照射して、画像受取基材の上のトナー画像を加熱するステップと、定着部及び圧力部により形成された接触アークの中に画像受取基材を通過させて、トナー画像を画像受取基材の上に固定させるステップと、をさらに含むことができる。
【図面の簡単な説明】
【００１１】
【図１】図１は、従来の画像形成装置の説明図である。
【図２Ａ】図２Ａは、本教示の種々の実施形態による、例示的な画像を形成する装置及び方法の説明図である。
【図２Ｂ】図２Ｂは、本教示の種々の実施形態による、例示的な画像を形成する装置及び方法の説明図である。
【図３Ａ】図３Ａは、本教示の種々の実施形態による、その他の例示的な画像を形成する装置及び方法の説明図である。
【図３Ｂ】図３Ｂは、本教示の種々の実施形態による、その他お例示的な画像を形成する装置及び方法の説明図である。
【発明を実施するための形態】
【００１２】
種々の実施形態により、画像を形成する材料、装置、及び方法が提供される。例示的な画像形成装置は、トナー画像の画像受取基材（コピーシート等）上への転写後に、そのトナー画像を処理するよう設定される１つ以上の光源を含むことができる。このトナー画像は、光熱学的要素をトナー配合に含む光熱学的トナーから形成され得る。
【００１３】
本明細書で使用される用語「光熱学的要素」とは、別段の定めがない限り、光信号に応じて、熱挙動を表すことができる、又は熱信号に応じて光挙動を表すことができる要素のことを指す。例えば、光熱学的要素は、露光即ち光の照射に応じて熱を生成することができる。光熱学的要素は光誘導加熱要素でよい。
【００１４】
本明細書で使用される用語「光熱学的トナー」とは、別段の定めがない限り、光熱学的要素を含むトナー又はトナー配合のことを指す。本明細書及びそれに続く請求項では、「トナー」は、「トナー配合」のことを指すことができ、その逆も同様である。トナーは、全ての周知のトナーでよく、例えば、乳化重合疑集法（ＥＡ）トナー、液体トナー、又はその他の好適なトナー配合が含まれ得る。トナーには、トナー樹脂として知られる重合体（複数可）が含まれ得る。
【００１５】
光熱学的要素が光信号に照射される、さもなければ光信号を受けるように、（例えば光の照射から）光熱学的要素は、重合体をトナー配合内に組み込むことができる。例えば、この重合体は、光信号に対して光学的に透明でよい。あるいは、トナー内の重合体の光学的透明性とは関係なく、光熱学的要素は、少なくとも部分的にトナー表面に露出され得る。
【００１６】
トナー内の重合体には、例えば、結晶性重合体、半結晶性重合体、及び／又は非結晶性重合体が含まれ得る。具体的には、トナー内の重合体には、ポリマーガネート、ポリアミド、ポリエステル及びポリウレタン、ポリアミドアジピン酸ヘキサメチレンジアミン（ナイロン６，６）、ポリ（６−アミノヘキサン酸）（ナイロン−６）、ｍ−フタル酸及びｍ−ジアミノベンゼン（Ｎｏｍｅｘ）のポリアミド、ｐ−フタル酸及びｐ−ジアミノベンゼン（Ｋｅｖｌａｒ）のポリアミド、ポリエステルテレフタル酸ジメチルエチレングリコール（Ｄａｃｒｏｎ）、炭酸のポリマーガネート、炭酸ジエチル及びビスフェノールＡ（Ｌｅｘａｎ）のポリマーガネート、カルバミン酸のポリウレタン、イソシアナート及びアルコールのポリウレタン、エタノールを含むイソシアン酸フェニルのポリウレタン、トルエンジイソシアネート及びエチレングリコールのポリウレタンが含まれ得る。
【００１７】
本明細書で使用される用語「光学的に透明な重合体」とは、その重合体に組み込まれた光熱学的要素が、光学的熱学的効果の影響を受けない範囲で、光学的に透明な重合体のことを指す。例えば、光学的に透明重合体は、光熱学的要素の吸収範囲内で、約１０％〜約１００％までの透明度、又は約１０％〜約６０％までの透明度、又は約３０％〜約９０までの透明度を有することができる。
【００１８】
例示的な光学的に透明な重合体には、非限定的に、ポリマーガネート、ＰＥＴ、ＰＭＭＡ、ナノ複合重合体、及びポリチオフェン及びポリアニリン並びにその派生物のような導電性重合体が含まれ得る。
【００１９】
光熱学的要素を、トナー樹脂内で物理的に分散させることができる、且つ／又はトナー樹脂に化学的に結合させることができる。本明細書で使用される、光熱学的要素をトナー樹脂「結合させる」とはイオン結合又は共有結合等の化学的結合のことを指し、２つの化学種が互いに近接するときに起こり得る水素結合又は分子の物理的封入等の弱い結合機構のことは指さない。物理的分散には、押し出し法、メルトスピニング法、メルトブローイング法等が含まれ得、化学的結合には、光熱学的要素の機能化による、その場重合等が含まれ得る。ある実施形態では、光熱学的要素を、単に重合材料内に混ぜる又は分散させることができるが、化学的には（例えば、交差結合させる）重合体材料とは結合していない。別の実施形態では、光熱学的要素を、重合体材料と交差結合させるなど、重合体材料と化学的に結合させることができる。さらに別の実施形態では、光熱学的要素は、ある部分では、単に重合材料内に混ぜられる、又は分散させることができ、別の部分では、重合体に材料化学的に結合することができる。
【００２０】
実施形態では、少なくとも関連するトナー画像が部分的に加熱され、溶解され、及び／又は画像受取基材の上に固定され得る量の光熱学的要素を、トナー内の重合体と組み込むことができ、定着サブシステムを画像形成装置内で使用し得る、又は使用し得ない。さらに、光熱学的要素の量は、トナーの色に影響を与えることなく、かなり少なくてよい。実施形態では、光熱学的要素は、トナー内の重合体（複数可）に対して重量で約０．１％〜約６０％、又は約０．１％〜約１０％、又は約１０％〜約６０％の範囲の量で存在し得る。実施形態では、光熱学的要素約０．０１ｇ／ｃｍ３〜約１０ｇ／ｃｍ３、又は約０．０１ｇ／ｃｍ３〜約１ｇ／ｃｍ３、又は約１ｇ／ｃｍ３〜約１０ｇ／ｃｍ３の範囲の密度を有し得る。
【００２１】
１つ以上の光源（複数可）により光が照射されると、光熱学的要素は少なくとも局部温度で約５０℃〜約１，５００℃、又は約５０〜約５００℃、又は約５００℃〜約１，５００℃の範囲に達することができ、光の照射が取り除かれると、所望の低い温度まで急速に冷えることができる。この温度では、局部的にトナーが加熱され／溶解され得るが、その下の画像受取基材（コピーシート等）は加熱されない。所望の温度に到達し、周囲温度に戻るまでに要する時間は、例えば、光源、光熱学的要素、光源のスペクトルパワー分布、光源の輝度、負荷、光熱学的要素の密度、及び処理速度等のいくつかの要因に依存し得る。
【００２２】
実施形態では、光熱学的要素は、あらゆる形状及び／又は寸法でよい。例えば、光熱学的要素は、例えば、長方形、多角形、長円形、又は円形等の様々な断面形状を有することができる。光熱学的要素は、約１ｎｍ＞（未満）〜約５００ｎｍまで、又は約＜１ｎｍ〜約５０ｎｍ、又は約５０ｎｍ〜約５００ｎｍの平均粒子サイズの範囲を有するナノ粒子でよい。ナノ粒子は、約１〜約１０８：１、又は約１０：１〜約１０７：１、又は約１００：１〜約１０６：１の範囲の平均縦横比を有することができる。
【００２３】
光熱学的要素は、例えば、カーボンナノチューブ（ＣＮＴ）、グラフェン、金属ナノシェル、金属ナノ構造物、及び／又はそれらの組み合せ等のナノ材料を含むことができる。
【００２４】
本明細書で使用される用語「カーボンナノチューブ」とは、グラフェン層と呼ばれるグラファイトの原子が１重に並んだ厚さの層で、ナノメートルサイズの円筒に巻きつき、管又はその他の形状とみなすことができる。例示的なカーボンナノチューブには、単層カーボンナノチューブ（ＳＷＮＴ）、二層カーボンナノチューブ（ＤＷＮＴ）、及び多層カーボンナノチューブ（ＭＷＮＴ）、及び／又はナノ繊維等のそれらの種々の機能化され、且つ誘導体化された繊維形状が含まれ得る。用語「カーボンナノチューブ」には、上記に記載した実行可能なナノチューブ及びそれらの組み合せからの変更ＣＮＴも含むことができる。ナノチューブの変更には、物理的変更及び／又は化学的変更が含まれ得る。例えば、カーボンナノチューブを１つ以上の化学的部位を用いて機能化させることができる。一般にカーボンナノチューブ上の化学的部位は、好適なモノマーに共有結合することができる。次いで、このモノマーは、当技術分野において周知の全ての好適な手段により重合し、これにより、重合体母材内分散をさせるカーボンナノチューブが形成される。このカーボンナノチューブ／重合体の複合樹脂をトナーに組み込むことができる。
【００２５】
カーボンナノチューブ（ＣＮＴ）は、半導体カーボンナノチューブ及び／又は金属製カーボンナノチューブでよい。実施形態では、ＣＮＴは約５％以下の、例えば、トナー内の全ての重合体に対して約０．１％〜約３０％、約０．１〜約１０％、又は約１〜約３０％の範囲の分銅荷重を有するこができる。
【００２６】
カーボンナノチューブは、それぞれ異なる全長、直径、及び／又はキラリティを有することができる。例えば、ＣＮＴは、約０．１ｎｍ〜約１００ｎｍ、又は約０．５〜約５０ｎｍ、又は約１ｎｍ〜約１００ｎｍの範囲の平均直径を有することができる。例えば、ＣＮＴは約１０ｎｍ〜約５ｍｍ、約２００ｎｍ〜約１０μ、又は約５００ｎｍ〜約１μの範囲の直径を有することができる。例えば、ＣＮＴは、約５０ｍ２／ｇ〜約３０００ｍ２／ｇ、約５０ｍ２／ｇ〜約１，５００ｍ２／ｇ、又は約５００ｍ２／ｇ〜約１０００ｍ２／ｇの範囲の平均表面積を有することができる。
【００２７】
いくつかの実施形態では、カーボンナノチューブは低純度及び／又は高純度乾燥紙の形で得ることができる、又は様々な溶剤の形で購入することができる。他の実施形態では、カーボンナノチューブを未精製で加工された状態で購入することができ、続いて精製工程を行うことができる。
【００２８】
光熱学的要素は、金属ナノシェルを含むことができる。この金属ナノシェルは、誘電体コア及びこの誘電体コアの上に配置された金属シェルを含むことができる。いくつかの実施形態では、金属シェル内の金属は、金、銀、及び銅からなる群から選択することができる。他の実施形態では、誘電体コアは、シリカ、チタニア、及びアルミナからなる群から選択することができる。金属シェルが約５ｎｍ〜約２５ｎｍの厚み、場合によっては約１０ｎｍ〜約１５ｎｍの厚みを有する状態で、金属ナノシェル内の誘電体コアは、約３０ｎｍ〜約１５０ｎｍの直径を有することができ、一部の例では、約５０ｎｍ〜７０ｎｍの直径を有することができる。
【００２９】
実施形態では、光熱学的要素と組み込まれた重合体に加えて、光熱学的トナーは、随意的に、１つ以上の着色剤及び、随意的に、１つ以上のワックスを含むことができる。ある実施形態では、着色剤はカーボン黒でよく、ワックスはポリオレフィンワックスでもよい。
【００３０】
光信号を供給するために様々な光源を用いることができる。例えば、光源は、光熱学的要素の吸収範囲内で発光を行なって、光熱学的要素が光源からの光を吸収することにより熱を生成できるようにすることができる。次いで、光熱学的要素を含むトナー画像は、加熱され、溶解され得、且つ／又はその下の表面上に固定され得る。
【００３１】
種々の実施形態では、光源（複数可）は、ＵＶランプ、キセノンランプ、ハロゲンランプ、レーザアレイ、発光ダイオード（ＬＥＤ）アレイ、及び有機発光ダイオード（ＯＬＥＤ）アレイのうちの少なくとも１つを含むことができる。光源は、紫外線領域から赤外線領域近くのいずれの領域の光も発行することができる。いくらかの実施形態では、光源はデジタル光源でよく、レーザアレイ、発光ダイオード（ＬＥＤ）アレイ、及び有機発光ダイオード（ＯＬＥＤ）アレイ等の各光構成部品のうちの少なくとも１つを個々にアドレス指定することができる。本明細書で使用される用語「光構成部品」とは、ＬＥＤアレイ内のＬＥＤ、ＯＬＥＤアレイ内のＯＬＥＤ、又はレーザアレイ内のレーザのことを指す。本明細書で使用されるフレーズ「個々にアドレス指定可能な」とは、ＬＥＤアレイ内のＬＥＤ等の各光構成部品を識別し、周囲のＬＥＤから独立して操作することがことを意味する。例えば、各ＬＥＤ又はＬＥＤの各グループを、個々にオン・オフし、各ＬＥＤ又はＬＥＤの各グループの出力を個々に制御することができる。例えば、いくらかの行間及び余白を有する印刷テキストの場合、例えばＬＥＤアレイ内の１つ以上のＬＥＤ等の、そのテキストに対応する光構成部品をオンにして、そのテキストに対応した１つ以上の光熱学的要素のそれらの部分上に選択的に光を照射することができるが、テキスト間の行間及びテキスト余白に対応するＬＥＤはオフにしておくことができる。したがって光熱学的要素は、デジタル光源であると同時にデジタル熱源であり得る。
【００３２】
トナー画像を形成するために用いられる光熱学的トナーにより、光源（複数可）を選択することができ、その逆も同様である。例えば、選択された光源の出力／輝度に応じて、画像形成装置は、様々な構成を有することができる。図２Ａ〜図２Ｂ及び図３Ａ〜図３Ｂには、本教示の種々の実施形態による、画像形成する例示的な装置及び方法が示される。
【００３３】
図２Ａ〜図２Ｂでは、例示的な画像形成装置２００Ａに図１に示す定着サブシステムが含まれていない。その代り、画像受取基材１１６の上に光熱学的トナーが形成されたトナー画像を、溶解／固定するように、１つ以上の光源２６０を設定することができる。具体的には、図２Ａに示す通り、光熱学的トナー上に形成されたトナー画像を、画像受取部１１０上に塗布することが出来、次いで、中間転写部１２５により、画像受取基材１１６に転写することができる。その上にトナー画像２０２を有する画像受取基材１１６が方向２０５に進むとき、光源２６０が光を発光して、トナー画像に含まれる光熱学的要素の光熱学的効果を光学的に誘導することができる。次いで、この光学的に誘導された加熱効果により、熱を生成することができる。次いで、トナー画像２０２を画像受取基材１１６上で加熱、融解、及び固定させて、定着サブシステムを使用しないで、トナー画像２０８を形成することができる。
【００３４】
光源（複数可）２６０は、画像受取基材１１６の上のトナー画像を完全に加熱／溶解／固定するために十分な出力及び／又は輝度を発光することができる。例えば、光源（複数可）２６０は、約１００ｍＷ／ｃｍ２〜約５０Ｗ／ｃｍ２、約５００ｍＷ／ｃｍ２〜約５Ｗ／ｃｍ２、又は約５Ｗ／ｃｍ２〜約５０Ｗ／ｃｍ２の範囲の高出力の発行を行うことができる。この様に、光源２６０を用いることにより、非接触によるトナー画像２０２の溶解／固定（図２Ａ〜図２Ｂを参照）を行うことができる。
【００３５】
図３Ａ〜図３Ｂでは、光源（複数可）３６０を、定着サブシステムに組み込むことができ、定着サブシステムにより、光熱学的トナー上に形成されたトナー画像２０２が溶解／固定される。図示する通り、画像受取基材１１６を定着サブシステム３１９に通過させる前に、光源（複数可）３６０を用いて画像受取基材１１６の上のトナー画像２０２を予備処理することができる。この予備処理では、少なくとも部分的にトナー画像２０２を溶解させて、続く定着サブシステム３１９による定着を容易にすることができる。定着サブシステム３１９は、当業者には周知の構成の定着部３２０及びバックアップ部又は圧力部３２１を含むことができる。定着部３２０及び圧力部３２１は、それぞれロール部（図３Ａ）、ベルト部、及び当技術分野において周知の全ての実行可能なそれらの組合せでよい。定着部３２０及び圧力部３２１は、共同してニップ即ち接触アークを形成することができ、予備加熱されたトナー画像３０４をその上に載せた画像受取基材１１６がその中を通過することができる。次いで、トナー画像３０８を画像受取基材１１６上に固定することができる。
【００３６】
光源（複数可）３６０による予備処理により、定着サブシステムを用いるトナー画像の溶解／固定に必要な温度及び圧力を、従来の定着サブシステムと比較して、著しく抑えることができる。例えば、光源（複数可）３６０を用いない従来の定着工程は、約６０℃（１４０ｏＦ）〜約３００℃（５７２ｏＦ）の範囲の温度で実行され得る。それと比較して、開示された定着サブシステム３１９による定着工程は、約１１０ｏＦ〜約４５０ｏＦまで、約１２０ｏＦ〜約４００ｏＦ、又は約１３０ｏＦ〜約３００ｏＦの範囲の温度で実行することができる。随意的に、定着工程の間にバックアップ部又は圧力部３２１により圧力をかけることができる。例えば、従来の定着工程は、約５０Ｐｓｉ〜約１５０Ｐｓｉまでの範囲の圧力で実行され得る。本明細で開示された定着サブシステム３１９による、定着工程は、約２０Ｐｓｉ〜約１３０Ｐｓｉ、約３０Ｐｓｉ〜約１２０Ｐｓｉ、又は約４０〜約１１０Ｐｓｉの範囲の圧力で実行することができる。定着工程の後、溶解されたトナー画像は、画像受取基材１１６の上に３０８は完全に形成され得る。
【００３７】
実施形態では、光源（複数可）３６０は、図２Ａ〜２Ｂに示された、トナー画像予備加熱を行う光源（複数可）２６０よりも出力及び／又は輝度は低くてよい。例えば、光源（複数可）３６０は約０．０１Ｗ／ｃｍ２〜約１０Ｗ／ｃｍ２、約０．０５Ｗ／ｃｍ２〜約５Ｗ／ｃｍ２、又は約０．１Ｗ／ｃｍ２〜約１Ｗ／ｃｍ２の範囲の低い出力を有することができる。
【図１】
0005965323.tif 000002
【図２Ａ】
0005965323.tif 000003
【図２Ｂ】
0005965323.tif 000004
【図３Ａ】
0005965323.tif 000005
【図３Ｂ】
0005965323.tif 000006